КЕРАМИЧЕСКАЯ МАССА ДЛЯ ИЗГОТОВЛЕНИЯ НАПОЛЬНОЙ ПЛИТКИ
CERAMIC MIXTURE FOR MAKING FLOOR TILES

Изобретение относится к области технологии силикатов и касается составов керамических масс, которые могут быть использованы для изготовления напольной плитки.
Известна керамическая масса, содержащая, мас.%: глина огнеупорная 45,0-60,0; вспученный молотый перлит 25,0-40,0; бентонит 5,0-20,0; шлаки 2,0-6,0 [1].
Задача изобретения состоит в повышении стойкости к истиранию изделий, полученной из керамической массы.
Технический результат достригается тем, что керамическая масса для изготовления напольной плитки, включающая глину огнеупорную, вспученный молотый перлит, бентонит, дополнительно содержит молотый кварцевый песок и базальтовое волокно при следующем соотношении компонентов, мас.%: глина огнеупорная 20,0-24,0; вспученный молотый перлит 6,0-8,0; бентонит 47,0-52,5; молотый кварцевый песок 18,0-22,0; базальтовое волокно 1,0-1,5.
В таблице приведены составы керамической массы для изготовления напольной плитки.
Компоненты
Состав, мас.%
1
2
3
Глина огнеупорная
20,0
22,0
24,0
Вспученный молотый перлит
8,0
7,0
6,0
Бентонит
52,5
49,7
47,0
Молотый кварцевый песок
18,0
20,0
22,0
Базальтовое волокно
1,5
1,3
1,0
Истираемость, г/см<sup>2</sup>
~0,01
~0,01
~0,01
В составе керамической массы используют качественные огнеупорные глины и бентониты любых месторождений.
Компоненты дозируют в требуемых количествах. Базальтовое волокно нарезают на отрезки 5-20 мм, остальные компоненты по отдельности размалывают до остатка не более 2% на сетке 008. Все компоненты смешивают и готовят керамическую массу с влажностью 18-26%, из которой формуют плитку пластическим способом. Плитку сушат до влажности не более 6% и обжигают при температуре 1100-1200°C.
Источник информации
1. SU 621656, C04B 33/00, 1978.